Brevet FR2934014A1 — publié le 20100122

Arrière-plan de l'invention L'invention concerne la réalisation d'une tuyère ou d'un divergent de tuyère en une seule pièce en matériau composite comprenant un renfort fibreux densifié par une matrice. Le domaine d'application de l'invention est plus particulièrement celui des tuyères pour moteurs fusées ou moteurs aéronautiques. Il est bien connu de réaliser une tuyère ou un divergent de tuyère en matériau composite, notamment carbone/carbone ou C/C (renfort fibreux en fibres de carbone et matrice en carbone) ou matériau composite à matrice céramique ou CMC, par exemple C/C-SiC (renfort fibreux en fibres de carbone et matrice mixte carbone-carbure de silicium). Un processus connu et utilisé par la déposante à cet effet comprend la formation d'un renfort fibreux et la densification de celui-ci par une matrice obtenue par infiltration chimique en phase gazeuse ou CVI (� Chemical Vapor Infiltration �). La densification par CVI est réalisée de façon bien connue en disposant le renfort fibreux dans une enceinte et en admettant dans l'enceinte une phase gazeuse réactionnelle qui, dans des conditions déterminées notamment de pression et de température, diffuse au sein du renfort fibreux et permet d'obtenir un dépôt du matériau de la matrice par décomposition d'un ou plusieurs constituants de la phase gazeuse ou réaction entre plusieurs constituants. Une technique connue pour la réalisation d'un renfort fibreux consiste à superposer des strates fibreuses (nappes ou tissus) sur un mandrin et à lier les strates fibreuses par aiguilletage. On utilise des aiguilles à barbes qui déplacent des fibres transversalement aux strates, apportant une liaison entre strates qui accroît la résistance au délaminage (séparation inter-strates). Pour obtenir un renfort aiguilleté ayant des caractéristiques sensiblement uniformes, il est nécessaire de réaliser une préforme aiguilletée relativement épaisse dont seule la partie centrale est utilement exploitable. Par exemple, pour obtenir une épaisseur de voile de renfort utile de 3 mm, une préforme fibreuse aiguilletée de 20 mm d'épaisseur totale est nécessaire. La réalisation du renfort fibreux est longue et coûteuse, nécessite diverses manipulations et conduit à des pertes de matière importantes. En outre, le taux volumique de fibres dans le renfort fibreux aiguilleté est relativement faible, ce qui limite les propriétés mécaniques du divergent de tuyère ou de la tuyère obtenu. Objet et résumé de l'invention L'invention a pour but de proposer un procédé permettant de réaliser une tuyère ou un divergent de tuyère en matériau composite à paroi mince et une bonne tenue mécanique, tout en évitant les inconvénients précités. Ce but est atteint grâce à un procédé comportant les étapes de : - formation d'une préforme fibreuse par conformation de panneaux en une texture fibreuse sur une forme ayant une surface extérieure reproduisant la géométrie désirée d'une surface interne ou externe de la tuyère ou du divergent de tuyère à réaliser et par liaison des panneaux au niveau de bords en contact mutuel ; - formation d'un renfort fibreux consolidé par mise en forme de la préforme fibreuse imprégnée par une composition de consolidation comprenant une résine, la mise en forme étant réalisée entre la forme et une enveloppe appliquée contre la préforme fibreuse imprégnée de manière à obtenir un renfort fibreux consolidé ayant un taux volumique de fibres d'au moins 35%, ayant sur au moins une plus grande partie de sa dimension axiale une épaisseur au plus égale à 5 mm ; et - poursuite de la densification du renfort fibreux consolidé par infiltration chimique en phase gazeuse après pyrolyse de la résine de sorte qu'après densification une pièce est obtenue ayant pratiquement la forme et l'épaisseur de paroi de la tuyère ou du divergent de tuyère à réaliser. Le procédé selon l'invention est remarquable en ce qu'il permet d'obtenir une tuyère ou un divergent de tuyère ayant une surface principale interne ou externe, et avantageusement aussi au moins une grande partie de son autre surface principale, de formes voulues sans nécessiter d'usinage de ces surfaces au stade de la pièce finie ou même au stade du renfort fibreux consolidé. On obtient ainsi directement le profil aérodynamique souhaité. Un usinage final peut être simplement requis aux extrémités longitudinales, en particulier un usinage fonctionnel pour aménager des parties d'interface et de fixation. La tuyère ou le divergent de tuyère est ainsi produit directement avec une forme très proche de sa forme complète définitive (� near net shape �). Le procédé selon l'invention est remarquable aussi en ce qu'il permet d'obtenir directement une tuyère ou un divergent de tuyère à paroi mince, typiquement une paroi qui, sur la plus grande partie de la dimension axiale a une épaisseur au plus égale à environ 5 mm, avantageusement au plus égale à 3 mm ou encore moins, le taux volumique de fibres relativement élevé favorisant les propriétés mécaniques. En outre, la densification par CVI est réalisée sur un renfort qui est consolidé, donc déjà partiellement densifié, et qui est d'épaisseur limitée correspondant à celle de la paroi du divergent de tuyère ou de la tuyère à réaliser. Une densification d'un tel renfort mince peut alors être obtenue avec un faible ou très faible gradient de densification dans son épaisseur. La réalisation d'une tuyère ou d'un divergent de tuyère performant à paroi mince est donc considérablement simplifiée par rapport à l'état de la technique évoqué plus haut. De préférence, la mise en forme de la préforme fibreuse est réalisée de manière à obtenir un renfort fibreux présentant des parties de raidissement intégrées au moins dans des parties d'extrémité axiale. Les parties de raidissement garantissent le respect de la géométrie souhaitée en dépit de la faible épaisseur de paroi, au moins jusqu'à densification du renfort fibreux. Au moins l'une des parties de raidissement peut être obtenue en conférant à une partie d'extrémité axiale du renfort consolidé un profil formant un angle, ou par augmentation locale de l'épaisseur de paroi du renfort consolidé. Avantageusement, les panneaux sont en une texture fibreuse obtenue par tissage tridimensionnel (3D). Le risque de délaminage peut alors être réduit en comparaison avec des strates bidimensionnelles (2D) sous forme de tissus ou nappes par exemple. Avantageusement, dans une partie correspondant à une partie de la tuyère ou du divergent de tuyère ayant une épaisseur minimale, la préforme fibreuse est formée par une couche unique de panneaux adjacents de texture fibreuse. Les panneaux de texture fibreuse peuvent être conformés sur la forme avec recouvrement de leurs bords voisins. La préforme fibreuse peut être formée avec au moins une sur- épaisseur s'étendant circonférentiellement tout autour d'un axe de la préforme, la sur-épaisseur étant par exemple obtenue par recouvrement de bords voisins de panneaux de texture fibreuse. La liaison des panneaux entre eux pour former la structure fibreuse peut être réalisée par couture. Les irrégularités de relief résultant du recouvrement de bords adjacents des panneaux de structure fibreuse peuvent être compensés par mise en place de strates fibreuses, par exemple des voiles de fibres non tissés, liés aux panneaux sous-jacents par exemple par couture. Avantageusement, lors de sa mise en forme pour former le renfort fibreux, la préforme fibreuse imprégnée est comprimée pour avoir un taux volumique de fibres élevé. Lors de la compression de la préforme fibreuse imprégnée, on applique avantageusement sur la préforme fibreuse une membrane par exemple en élastomère qui est déformable élastiquement sans formation de plis. On peut ainsi obtenir un renfort fibreux dont la surface opposée à celle appliquée sur la forme est exempte de défauts. L'imprégnation par la composition de consolidation peut être réalisée sur la texture fibreuse avant conformation des panneaux de texture fibreuse sur la forme. De préférence, avant mise en forme de la préforme fibreuse pour former le renfort fibreux, une pré-réticulation de la résine de consolidation est réalisée. La raideur de la texture fibreuse peut ainsi être augmentée pour éviter une compression ultérieure trop importante. La pré-réticulation de la résine peut être réalisée au moins en partie avant conformation des panneaux de texture fibreuse imprégnée. Brève description des dessins Des modes de réalisation de l'invention seront décrits ci-après, à titre indicatif mais non limitatif, en référence aux dessins annexés sur lesquels la figure 1 est une demi-vue en coupe axiale d'un exemple de divergent de tuyère qui peut être réalisé par un procédé selon l'invention ; la figure 2 montre des étapes d'un procédé selon un mode de mise en œuvre de l'invention ; - la figure 3 est un exemple d'armure interlock pour le tissage 3D de strate fibreuse ; les figures 4 à 8 illustrent des étapes successives de la réalisation d'une préforme fibreuse pour la fabrication du divergent de tuyère de la figure 1, selon un mode de mise en oeuvre de l'invention, la figure 5 étant une vue partielle en coupe selon le plan V-V d'un détail de la figure 4 ; la figure 9 est une demi-vue en coupe axiale à échelle agrandie montrant la conformation de panneaux de texture fibreuse sur une forme pour la réalisation d'une partie de préforme fibreuse à épaisseur évolutive ; - la figure 10 est une demi-vue en coupe axiale montrant un renfort fibreux de divergent de tuyère obtenu par compression de préforme fibreuse entre une forme et une enveloppe avec interposition d'une membrane en élastomère ; la figure 11 est une photographie d'un divergent de tuyère tel qu'obtenu par un procédé conforme à l'invention, avant usinage final ; et la figure 12 est une vue en coupe axiale d'un exemple de tuyère qui peut être réalisée par un procédé selon l'invention. Description détaillée de modes de réalisation La figure 1 montre en demi-coupe axiale un divergent de tuyère 10 de moteur fusée pouvant être réalisé par un procédé selon l'invention. Le divergent de tuyère 10 peut être en un matériau composite carbone/carbone (C/C) comprenant un renfort fibreux en fibres de carbone densifié par une matrice également en carbone. Le divergent de tuyère peut être également en un matériau composite carbone/carbone- céramique, comprenant un renfort fibreux en fibres de carbone densifié par une matrice mixte carbone-céramique, la céramique formant une phase externe de la matrice et apportant une protection contre l'oxydation. La phase céramique de la matrice peut être en carbure de silicium ou être formée par un système ternaire Si-B-C, par exemple. Le divergent de tuyère 10 est dans cet exemple axisymétrique avec une partie amont 12 formant bride de fixation prolongée vers l'aval par une partie 14 formant un divergent proprement dit, les termes amont et aval étant utilisés ici en référence à la direction d'écoulement de gaz dans le divergent. La bride 12 permet la fixation du divergent 10 sur un corps de moteur fusée, en sortie d'une chambre de combustion. Dans la partie 12 formant bride, depuis l'extrémité amont, l'épaisseur de paroi du divergent 10 décroît progressivement et est ensuite sensiblement constante et minimale dans la partie 14. En outre, dans la partie 12 formant bride et depuis l'extrémité amont, le diamètre est décroissant pour croître ensuite progressivement dans la partie 14, le diamètre du divergent 10 étant donc minimum au niveau du raccordement entre les parties 12 et 14. Une première étape 20 du procédé (figure 2) consiste à réaliser une texture fibreuse formant une texture de base pour le renfort fibreux du matériau composite C/C. La texture est de préférence obtenue par tissage tridimensionnel (3D) de fibres de carbone. On pourra réaliser un tissage 3D à armure interlock dont un plan est montré sur la figure 3. Chaque couche de fils de chaîne lie plusieurs couches de fils de trame (montrés en coupe) avec tous les fils d'une même colonne de chaîne ayant le même mouvement dans le plan de l'armure. D'autres types de texture fibreuse peuvent être toutefois utilisés, notamment des textures bidimensionnelles (2D), par exemple des tissus 2D, des tricots ou des nappes multidirectionnelles formées de plusieurs nappes unidirectionnelles superposées dans des directions différentes et liées entre elles par exemple par couture. La texture fibreuse est avantageusement soumise à un traitement thermique (étape 21), à une température comprise entre 1400°C et 2200°C et sous vide ou atmosphère neutre, par exemple sous azote ou argon. Ce traitement thermique a notamment un effet de purification (élimination d'éléments N, 0, Na, Ca contenus dans les fibres) et permet d'obtenir de meilleures propriétés thermomécaniques pour le matériau composite C/C. La texture fibreuse est imprégnée par une composition de consolidation (étape 22). L'imprégnation peut être réalisée simplement par immersion dans un bain d'une résine dans un solvant. On utilise une résine qui, après séchage et polymérisation laisse un résidu solide capable d'assurer une consolidation de renfort fibreux avant pyrolyse de la résine et densification finale par CVI, comme décrit plus loin. On utilise de préférence une résine ne laissant qu'une quantité limitée de carbone après pyrolyse, de manière à privilégier la densification par du carbone pyrolytique obtenu par CVI. A titre d'exemple, on utilise une résine choisie parmi des résines phénoliques ou époxides. L'imprégnation est de préférence réalisée de manière à apporter une quantité de résine telle qu'après les étapes ultérieures de compression de mise en forme de la préforme, réticulation de la résine et pyrolyse de la résine réticulée, le taux volumique de résidu de pyrolyse de la résine dans le renfort fibreux consolidé obtenu est compris entre 5% et 15% (c'est-à-dire le pourcentage du volume apparent du renfort fibreux occupé par la résine pyrolysée). La texture fibreuse imprégnée est égouttée et placée en étuve pour éliminer le solvant de la résine et réaliser éventuellement une préréticulation de la résine (étape 23). La pré-réticulation permet d'accroître la raideur de la texture fibreuse mais est limitée pour laisser la souplesse nécessaire en vue de la conformation ultérieure. Des panneaux sont ensuite découpés dans la texture fibreuse imprégnée (étape 24) pour former une préforme fibreuse par conformation et assemblage des panneaux. On notera que l'imprégnation pourrait être réalisée après découpe des panneaux, auquel cas le traitement thermique mentionné plus haut pourrait être réalisé avant ou après découpe des panneaux et avant imprégnation. Les panneaux de texture fibreuse imprégnée sont conformés sur une forme mâle 40 (figures 5 à 8) dont la surface extérieure reproduit le profil souhaité pour la surface interne du divergent de tuyère à réaliser, afin de réaliser une préforme fibreuse (étape 25). Une première série de panneaux 41 est disposée sur la forme 40 autour de l'axe A. Les panneaux 41 s'étendent chacun entre deux plans radiaux Po et P2 et deux plans méridiens. Le plan Po correspond au plan dans lequel se trouvent les extrémités amont de la préforme fibreuse et du divergent de tuyère à réaliser. Le plan P2 se situe approximativement dans la partie médiane de la préforme fibreuse à réaliser. Les panneaux 41 sont juxtaposés avec recouvrement de leurs bords voisins en formant des sur-épaisseurs 41a, comme le montre la figure 5. Dans l'exemple illustré, les panneaux 41 sont au nombre de quatre. Une deuxième série de panneaux 42 est disposée sur le mandrin 40 autour de l'axe A de celui-ci. Les panneaux 42 s'étendent chacun entre deux plans radiaux P3 et PI et deux plans méridiens, le plan P1 correspondant au plan dans lequel se trouvent les extrémités aval de la préforme et du divergent de tuyère à réaliser et le plan P3 se situant légèrement en amont du plan P2. Les panneaux 42 sont juxtaposés avec recouvrement de leurs bords adjacents en formant des sur-épaisseurs 42a, de la même façon que les panneaux 41. En outre, en direction axiale, les panneaux 41 et 42 sont juxtaposés avec recouvrement de leurs bords adjacents formant une sur-épaisseur 42b entre les plans P2 et P3, les bords des panneaux 42 venant par-dessus les bords des panneaux 41. Dans l'exemple illustré, les panneaux 42 sont également au nombre de quatre mais sont décalés angulairement par rapport aux panneaux 41 de sorte que les zones de recouvrement entre bords adjacents des panneaux 41 ne sont pas dans la continuité des zones de recouvrement entre bords adjacents des panneaux 42. A son extrémité correspondant à l'extrémité aval de la préforme et du divergent de tuyère à réaliser, la forme 40 présente une partie de plus grand diamètre formant un rebord 40a. Les extrémités situées à ce niveau des panneaux 42 sont recourbées vers l'extérieur par appui sur la partie 40a de la forme 40 et forment ainsi un rebord annulaire ou bride 42 . Avantageusement, l'épaisseur de la texture fibreuse tissée 3D est choisie de manière à former en une seule couche le renfort fibreux du divergent de tuyère dans sa partie d'épaisseur minimale, après compression de la préforme fibreuse comme décrit plus loin. Dans la partie amont correspondant à la partie de plus grande épaisseur du divergent de tuyère à réaliser, plusieurs couches de texture fibreuse sont superposées. Ainsi, comme le montrent les figures 7 à 9, une série de panneaux 43 est disposée au-dessus de la partie amont des panneaux 42, les panneaux 43 s'étendant entre le plan Po et un plan radial P4 correspondant à l'emplacement où débute vers l'amont l'augmentation d'épaisseur du divergent de tuyère à réaliser. Les panneaux sont au nombre de quatre s'étendant chacun dans l'intervalle entre deux sur-épaisseurs 42a. Une série supplémentaire de quatre panneaux 44 (figure 9) est disposée sur les panneaux 43, les panneaux 44 s'étendant entre le plan Po et un plan radial P5 situé en amont du plan P4. Les panneaux 44 se raccordent en étant juxtaposés bord à bord le long de plans méridiens décalés angulairement par rapport aux sur-épaisseurs 42a. Une autre série supplémentaire de quatre panneaux 45 (figure 9) est disposée au-dessus des panneaux 44, les panneaux 45 s'étendant entre le plan Po et un plan radial P6 situé entre les plans P4 et P5. Les panneaux 45 se raccordent en étant juxtaposés bord à bord le long de plans méridiens décalés angulairement par rapport aux plans méridiens de raccordement des panneaux 44. Enfin, une série supplémentaire de quatre panneaux 46 (figures 8 et 9) est disposée au-dessus des panneaux 43, 44, 45, les panneaux 46 s'étendant entre le plan Po et un plan médial P7 situé entre les pians P4 et P6, de sorte que les panneaux 46 recouvrent les bords aval des panneaux 44, 45. Les panneaux 46 sont juxtaposés bord à bord le long de plans méridiens décalés angulairement par rapport aux plans méridiens de raccordement des panneaux 43, 44 et 45. Bien entendu, le nombre et la disposition des séries de panneaux supplémentaires dans la partie amont de la préforme fibreuse sont choisis en fonction du profil d'augmentation d'épaisseur à réaliser. La liaison des panneaux de texture fibreuse entre eux, pour former une préforme fibreuse cohérente, est réalisée par implantation de fils en carbone ou, de préférence, par couture avec des fils de carbone (étape 26). Les panneaux 41 sont cousus entre eux le long de leurs bords en recouvrement mutuel, de même que les panneaux 42. Les panneaux 41 et 42 sont cousus entre eux le long de leurs bords en recouvrement mutuel formant la sur-épaisseur 42b. Les panneaux 43, 44, 45 et 46 sont assemblés aux panneaux sous-jacents par couture. Dans chaque série de panneaux, le nombre de panneaux peut bien entendu être différent de quatre, et être différent d'une série à l'autre, notamment selon la capacité des panneaux à épouser la forme du mandrin sans former d'irrégularités notables de surface. De même, le nombre de séries de panneaux définissant l'épaisseur minimale de la préforme fibreuse pourra être unitaire ou supérieur à deux. Cette épaisseur minimale est choisie de manière à avoir, après formation du renfort fibreux et densification, une épaisseur de paroi désirée au plus égale à 5 mm, voire au plus égale à 3 mm ou encore moins. Bien entendu, d'autres modes de disposition de panneaux de texture fibreuse peuvent être adoptés, les panneaux étant de préférence choisis avec une taille maximale permettant leur conformation sans déformation substantielle de leur surface. Les irrégularités de surface externe de la préforme fibreuse, notamment résultant des surépaisseurs causées par le recouvrement mutuel de bords voisins de panneaux de texture fibreuse, peuvent être compensées par mise en place, dans les zones délimitées par ces surépaisseurs, de strates fibreuses, par exemple des voiles de fibres non-tissés. Ces strates fibreuses sont liées aux panneaux sous-jacents par exemple par couture. Par ailleurs, il est possible de réaliser l'imprégnation de la 30 texture fibreuse par application de la composition de consolidation sur la préforme fibreuse, après réalisation de celle-ci. Après réalisation de la préforme fibreuse, une pré-réticulation de la résine de la composition de consolidation peut être effectuée ou poursuivie (étape 27) de manière à accroître la raideur de la préforme 35 fibreuse tout en lui laissant une souplesse suffisante pour pouvoir être ensuite comprimée. On peut ainsi limiter l'écrasement de la préforme fibreuse lors de la compression ultérieure. La pré-réticulation éventuelle de la résine peut ainsi être réalisée en deux phases, l'une réalisée sur les panneaux de texture fibreuse imprégnés avant leur conformation sur la forme 40 et l'autre après réalisation de la préforme fibreuse, ou en une seule de ces deux phases. La préforme fibreuse est avantageusement comprimée (étape 28) de manière à obtenir un renfort fibreux avec un taux volumique de fibres désiré, c'est-à-dire de 35% au moins, de préférence entre 35% et 50%. A cet effet, la forme 40 et la préforme fibreuse 50 sont disposées dans une enveloppe souple 52 (figure 9) et l'intérieur de l'enveloppe est relié à un dispositif d'aspiration pour comprimer la préforme fibreuse. Une membrane 54 en élastomère déformable sans former de plis peut être interposée entre l'enveloppe 52 et la préforme 50 afin d'éviter que des plis de l'enveloppe 52 marquent la surface extérieure du renfort fibreux. On notera que dans la mesure où la dépression dans l'enveloppe peut être contrôlée, une pré-réticulation de la résine peut ne pas être nécessaire pour limiter la compression de la préforme fibreuse. Après compression, une étape 29 de réticulation de la résine est réalisée, de sorte qu'un renfort fibreux consolidé, c'est-à-dire 20 manipulable tout en conservant sa forme, est obtenu. Le renfort fibreux consolidé est extrait de l'outillage utilisé pour la conformation et la consolidation, la forme 40 étant en plusieurs parties pour pouvoir être démontée. A son extrémité aval, le renfort fibreux consolidé présente un 25 rebord annulaire correspondant au rebord 42ç, ce qui contribue à la rigidification du renfort fibreux consolidé à ce niveau permettant de bien conserver la géométrie souhaitée. A son extrémité amont, le renfort fibreux consolidé d'une part présente une sur-épaisseur et d'autre part a un profil formant un angle correspondant à l'angle de raccordement entre 30 la bride 12 et la partie 14 du divergent à réaliser, les deux contribuant à la rigidification et au maintien de la géométrie de l'extrémité amont. On notera qu'une augmentation d'épaisseur peut être prévue aussi à l'extrémité aval pour apporter une fonction de raidisseur, en remplacement ou en complément de la formation d'un rebord extérieur. 35 Une étape 30 de pyrolyse de la résine réticulée est réalisée, par exemple à une température de 700°C à 1200°C puis le renfort fibreux est densifié par CVI dans un four (étape 31). On notera que la pyrolyse de la résine peut être réalisée lors de la montée en température dans le four CVI en préalable immédiat à la densification. La densification CVI est réalisée de manière à obtenir une matrice carbone ou une matrice mixte carbone-céramique, par exemple carbone-carbure de silicium (SiC) ou carbone-système ternaire silicium-carbone (Si-B-C). Les processus de CVI permettant de densifier un renfort fibreux par une matrice de carbone pyrolytique ou pyrocarbone (PyC), sont bien connus. Le renfort fibreux est placé dans un four. Une phase gazeuse réactionnelle, précurseur de PyC est introduite dans le four, typiquement une phase gazeuse contenant un ou plusieurs composés hydrocarbonés. Dans des conditions notamment de pression et température prédéterminées, la phase gazeuse réactionnelle diffuse au sein de la porosité interne du renfort fibreux pour y déposer du PyC par décomposition d'un ou plusieurs constituants. Les processus CVI permettant de former une matrice ou phase de matrice SiC sont également bien connus, la phase gazeuse réactionnelle comprenant typiquement un mélange de méthyltrichlorosilane (MTS) et de gaz hydrogène. Pour former une phase de matrice constituée d'un système ternaire Si-B-C, on peut utiliser une phase gazeuse réactionnelle contenant un mélange de MTS, trichlorure de bore (BCI3) et gaz hydrogène. L'épaisseur du renfort fibreux étant limitée, le risque d'un 25 gradient de densification significatif entre le coeur du renfort fibreux et ses parties superficielles est évité. On obtient alors directement une pièce raidie ayant la forme désirée du divergent de tuyère, au moins au niveau de sa surface interne et avantageusement aussi au niveau de pratiquement toute sa surface 30 externe, un usinage de finition éventuel pouvant être limité aux parties d'extrémité, notamment au niveau de la butée. La partie formant rebord extérieur à l'extrémité aval du renfort fibreux consolidé peut être éliminée après densification si elle n'est pas d'utilité pour le divergent. Par ailleurs, la présence de la sur-épaisseur 42b se traduit par 35 une partie renforcée qui peut constituer un raidisseur ou constituer un support pour un raidisseur dans la partie médiane du divergent. La figure 11 est une photographie montrant un divergent de tuyère après densification et avant usinage final tel qu'obtenu par un procédé semblable à celui décrit en référence aux figures 2 à 10, la texture fibreuse de base utilisée étant un tissu tridimensionnel à armure interlock de 1,5 mm d'épaisseur. Le divergent proprement dit avait un diamètre interne allant de 400 mm environ au niveau du raccordement avec la bride à 1020 mm environ à l'extrémité aval. La longueur totale du divergent était de 970 mm environ dont 850 mm environ pour le divergent proprement dit (hors la bride). De façon remarquable pour une telle dimension, le divergent après densification présentait un taux de fibres élevé d'environ 42% et une masse très faible, à savoir 6,48 kg environ, la masse du renfort fibreux consolidé avant densification finale et après réticulation de la résine étant de 5,52 kg environ. Dans la partie formant divergent proprement dit, l'épaisseur de paroi était de 1,5 mm environ hors zones correspondant aux recouvrements entre panneaux de texture fibreuse. L'invention n'est pas limitée à la réalisation de divergents de tuyères de moteurs-fusées. Elle peut être appliquée à la réalisation de tuyères de moteurs aéronautiques pour avions ou hélicoptères. La figure 12 montre ,une telle tuyère de moteur d'avion à turbine à gaz. A ses extrémités axiales, la tuyère présente des parties dont le profil forme un angle, lesquelles, au stade du renfort fibreux, constituent des parties de raidissement. Dans le cas de tuyères de moteurs aéronautiques, le matériau composite peut être un matériau composite à matrice céramique, ou CMC avec un renfort fibreux en fibres de céramique, par exemple en carbure de silicium, et une matrice également en céramique, par exemple aussi en carbure de silicium, la résine de consolidation étant alors de préférence une résine précurseur de céramique. Pour certaines applications, notamment pour des tuyères de moteurs aéronautiques, la conformation de la préforme fibreuse et la mise en forme du renfort fibreux peut être réalisée sur une forme femelle dont la surface intérieure reproduit la géométrie désirée d'une surface externe de la tuyère. On notera aussi que l'invention est applicable à la réalisation de divergents de tuyères ou de tuyères non nécessairement totalement axisymétriques, comme c'est le cas de la tuyère de la figure 12. REVENDICATIONS1. Procédé de réalisation d'une tuyère ou d'un divergent de tuyère à paroi mince en un matériau composite comprenant un renfort 5 fibreux densifié par une matrice, le procédé comprenant : - la formation d'une préforme fibreuse par conformation de panneaux en une texture fibreuse sur une forme ayant une surface reproduisant la géométrie désirée d'une surface interne ou externe de la tuyère ou du divergent de tuyère à réaliser et par liaison des panneaux au 10 niveau de bords en contact mutuel ; - la formation d'un renfort fibreux consolidé par mise en forme de la préforme fibreuse imprégnée par une composition de consolidation comprenant une résine, la mise en forme étant réalisée entre la forme et une enveloppe appliquée contre la préforme fibreuse imprégnée de 15 manière à obtenir un renfort fibreux consolidé ayant un taux volumique de fibres d'au moins 35%, ayant sur au moins une plus grande partie de sa dimension axiale une épaisseur au plus égale à 5 mm ; et - la poursuite de la densification du renfort fibreux consolidé par infiltration chimique en phase gazeuse après pyrolyse de la résine de 20 sorte qu'après densification une pièce est obtenue ayant pratiquement la forme et l'épaisseur de paroi de la tuyère ou du divergent de tuyère à réaliser. 2. Procédé selon la revendication 1, caractérisé en ce que la 25 mise en forme de la préforme fibreuse est réalisée de manière à obtenir un renfort fibreux présentant des parties de raidissement intégrées au moins dans des parties d'extrémité axiale. 3. Procédé selon la revendication 2, caractérisé en ce que l'on 30 obtient au moins une partie de raidissement en conférant à une partie d'extrémité axiale du renfort consolidé un profil formant un angle. 4. Procédé selon la revendication 2, caractérisé en ce que l'on obtient au moins une partie de raidissement par augmentation locale de 35 l'épaisseur de paroi du renfort consolidé. 5. Procédé selon l'une quelconque des revendications 1 à 4, caractérisé en ce que les panneaux sont en une texture fibreuse obtenue par tissage tridimensionnel. 6. Procédé selon l'une quelconque des revendications 1 à 5, caractérisé en ce que, dans une partie correspondant à une partie de la tuyère ou du divergent de plus faible épaisseur de paroi, la préforme fibreuse est formée par une couche unique de panneaux de texture fibreuse. 7. Procédé selon l'une quelconque des revendications 1 à 6, caractérisé en ce que les panneaux sont conformés sur la forme avec recouvrement de leurs bords voisins. 8. Procédé selon l'une quelconque des revendications 1 à 7, caractérisé en ce que l'on forme la préforme fibreuse avec au moins une sur-épaisseur s'étendant circonférentiellement tout autour d'un axe de la préforme, la sur-épaisseur étant obtenue par recouvrement mutuel de bords voisins de panneaux de texture fibreuse. 9. Procédé selon la revendication 8, caractérisé en ce que les irrégularités de relief résultant du recouvrement de bords adjacents des panneaux de structure fibreuse sont compensées par mise en place de strates fibreuses. 10. Procédé selon l'une quelconque des revendications 1 à 9, caractérisé en ce que les panneaux sont liés entre eux par couture. 11. Procédé selon l'une quelconque des revendications 1 à 10, 30 caractérisé en ce que, lors de sa mise en forme pour former le renfort fibreux, la préforme fibreuse imprégnée est comprimée. 12. Procédé selon la revendication 11, caractérisé en ce que, lors de la compression de la préforme fibreuse imprégnée, l'on applique 35 sur la préforme fibreuse une membrane déformable élastiquement sans formation de plis.25 13. Procédé selon l'une quelconque des revendications 1 à 12, caractérisé en ce que l'imprégnation par la composition de consolidation est réalisée sur la texture fibreuse avant conformation des panneaux de texture fibreuse sur la forme. 14. Procédé selon l'une quelconque des revendications 1 à 13, caractérisé en ce que, avant mise en forme de la préforme fibreuse pour former le renfort fibreux, une pré-réticulation de la résine de la composition de consolidation est réalisée. 15. Procédé selon les revendications 13 et 14, caractérisé en ce que la pré-réticulation est réalisée au moins en partie avant conformation des panneaux de texture fibreuse imprégnée sur la forme.15